FR 2662973 A1 19911213 FR 9007194 A 19900608 MATERIAU STRATIFIE NOUVEAU ET EMBALLAGES FORMES A PARTIR DUDIT MATERIAU La présente invention a pour objet, à titre de produit industriel nouveau, un matériau stratifié nouveau et se rapporte également à des emballages formés à partir dudit matériau stratifié. Elle se rapporte tout particulièrement à un tel matériau stratifié ayant des propriétés isolantes du point de vue thermique et aux emballages isothermes fabriqués à partir dudit matériau stratifié. La présente invention concerne également le procédé de fabrication de ce matériau stratifié. On recherche depuis longtemps un matériau ayant des propriétés isolantes qui soit d'un prix de revient faible, aisément pliable, qui soit leger et surtout puisse se presenter sous la forme des matériaux généralement employés pour la fabrication d'emballages. C'est dans cet objectif que la demanderesse a dirigé ses travaux et c'est de façon totalement surprenante et inattendue qu'elle est parvenue à mettre au point le matériau stratifié selon la présente invention qui conduit à des résultats dont l'ampleur est totalement inattendue sous l'angle des propriétés d'isolation thermique. La présente invention a pour objet un matériau stratifié comprenant au moins deux couches de carton entre lesquelles est disposé un sandwich impermeable forme de deux feuilles d'aluminium entre lesquelles deux feuilles de polyéthylène, formant entre elles des bulles d'air, sont situées. Selon une forme de réalisation du matériau selon l'invention, ce matériau est formé de trois couches de carton, un sandwich étant disposé dans chacun des intervalles formé entre deux des couches. Selon une autre forme de réalisation du matériau selon l'invention, le sandwich précité présente une resistance thermique R = 1,32 m2K/W et est catalogué comme "résistant au feu" de classe I. Selon encore une autre forme de réalisation de l'invention, la surface extérieure du sandwich, formée des feuilles d'aluminium, est revêtue d'une fine couche de polyéthylène. De préférence, le carton consiste en carton ondulé. La présente invention a également pour objet tout emballage formé de matériau tel que défini ci-dessus. La présente invention a encore pour objet un procédé de fabrication dudit matériau stratifié par les techniques papetières. D'autres buts et avantages de l'invention apparaîtront à la lecture de la description suivante et des figures jointes données à titre illustratif et nullement limitatif. - les figures 1 et 2 représentent différents modes de réalisation du matériau stratifié selon l'invention; - les figures 3 à 5 représentent des emballages formés du matériau stratifié selon la figure 1. Sur la figure 1, est représenté un matériau stratifié 1 formé de deux couches de carton ondulé 2 entre lesquelles est disposé un sandwich 3 formé de deux feuilles d'aluminium 4 dont la face, en regard des couches de carton, est revêtue de polyéthylène. Entre les deux feuilles d'aluminium, sont placées deux feuilles 5 de polyéthylène dont la surface comporte une multitude de zones repoussées de sorte que des bulles d'air soient incluses entre ces deux feuilles. En fait, le sandwich 3 formé des deux feuilles d'aluminium 4 et des deux feuilles de polyéthylène 5 présente une épaisseur totale de 8 mm environ. La résistance thermique de ce sandwich est de 1,32 m2K/W et une résistance à l'humidité de l'ordre de 4 000 Mns/qm. Dans le test de résistance au feu, il est classé dans la classe 1. Ce sandwich est imper méable, imputrescible, résistant et tenace. La figure 2 représente un matériau stratifié 2 formé de trois couches de carton ondulé, la couche intermédiaire 2' pouvant présenter une épaisseur inférieure à celle des deux couches 2 extrêmes. Dans l'intervalle formé entre chaque couple de couches de carton ondulé, est disposé un sandwich 3 du type précité. L'épaisseur du matériau stratifié 1 representé sur la figure 1 est de l'ordre de 12 à 16 mm et l'épaisseur du matériau stratifié 6 représenté sur la figure 2 est de l'ordre de 16 à 32 mm. Le matériau représenté sur la figure 1 est employe pour former des emballages du type des caisses en carton, ces emballages étant représentés sur les figures 3 à 5 par une coupe selon leur plan longitudinal médian. Les emballages 11 représentés en coupe sur ces figures à 5 contiennent des pots 7' de yaourts regroupés par packs 7 de 12 ou 16 pots disposés sur deux hauteurs. La masse totale des yaourts est de 15 kg et la masse totale, emballage inclus, de chacun de ces emballages est de 16 kg. Sur la figure 3, sont représentés quatre sondes à thermocouples 8 placés entre deux pots de packs différents et destins à suivre l'évolution de la température avec le temps. Sur les figures 4 et 5, les thermocouples 8 ne sont pas représentés; il est évident cependant qu'ils sont employés tout comme dans le cas de la figure 3 pour suivre l'évolution de la température avec le temps. Dans le mode de réalisation représenté sur la figure 4, deux poches 9 de glace sont placées dans la partie inférieure de l'emballage et trois poches 9 de glace sont placées dans la partie supérieure de cet emballage. Elles sont séparées des packs 7 par une plaque de carton 10. Dans le mode de réalisation représenté sur la figure 5, le même nombre de poches 9 est placé dans le carton mais selon une disposition différente, à savoir: une dans la partie inférieure, deux dans la partie supérieure et une dans chaque partie extrême. Une plaque de carton 10 sépare chacune des poches 9 des packs 7. Le volume de ces poches de glace est de 1 litre et elles sont rectangulaires, leur dimension étant 30 x 20 cm. On suit l'évolution de la température du contenu, la température initiale du contenu étant de 4 C + 1 C et, dans le cas des figures 4 et 5, la température initiale de la glace contenue dans les poches étant comprise entre -20 et -25 C. La température extérieure est de 35 C. Les quatre sondes à thermocouple sont connectées à un enregistreur graphique. Le tableau ci-dessous montre l'évolution de la température en fonction du temps pour des essais effectués dans les mêmes conditions de température externe. TABLEAU Temps Temperature (heures) Figure 3 Fiqure 4 Figure 5 0 4 4 4 1 5-8 2 6-10 5-8 5-7 3 7-12 4 8-14 6 9-17 6-11 6-11 8 11-19 12 15-22 8-13 7-13 16 9-15* 8-14 20 9-15 24 11-17 * Essai stoppé après 16 heures à 35 C. A noter qu'il reste encore de la glace non fondue dans les poches (du haut et du bas). REVENDICATIONS 1.- Matériau stratifié caractérisé en ce qu'il comprend au moins deux couches de carton entre lesquelles est disposé un sandwich imperméable formé de deux feuilles d'aluminium entre lesquelles deux feuilles de polyéthylène, formant entre elles des bulles d'air, sont situées. 2.- Matériau stratifié selon la revendication 1, caractérisé en ce que ledit matériau est formé de trois couches de carton, un sandwich étant dispose dans chacun des intervalles forme entre deux des couches. 3.- Matériau stratifié selon la revendication 1 ou 2, caractérisé en ce que le sandwich précité présente une résistance thermique R = 1,32 m2K/W et aussi une résistance au feu correspondant à la classe 1. 4.- Matériau stratifié selon une quelconque des revendications 1 à 3, caractérisé en ce que la surface extérieure du sandwich, formée des feuilles d'aluminium, est revêtue d'une fine couche de polyéthylène. 5.- Matériau stratifié selon une quelconque des revendications 1 à 4, caractérisé en ce que le carton consiste en carton ondulé. 6.- Emballage formé du matériau selon une quelconque des revendications 1 à 5. 7.- Procédé de fabrication du matériau selon une quelconque des revendications 1 à 5, par mise en oeuvre de techniques papetières.